一种磷酸钛锂负极材料的制备方法,包括以下步骤:S1分散:将锂源、钛源、磷源、一次碳源和分散剂混合均匀,并控制物料的粒度为500-800nm,得到浆料。优选的,将锂源、钛源、磷源、一次碳源和分散剂置于球磨机中,球磨3-10h,得分散混合物;然后再将分散混合物置于砂磨机中,砂磨1-6h至物料的粒度为500-800nm,得到浆料。所述浆料的固含量为10-50%;所述浆料中,锂、钛和磷的摩尔比为1-1.05:2:3。所述锂源为碳酸锂、磷酸二氢锂和氢氧化锂中的至少一种;所述钛源为二氧化钛和/或磷酸钛;所述磷源为磷酸二氢铵、磷酸和磷酸二氢锂中的至少一种;所述一次碳源为麦芽糊精、倍他环糊精、酚醛树脂、聚乙烯吡咯烷酮、聚乙二醇和碳黑中的至少一种;所述分散剂为去离子水。S2喷雾干燥:将浆料置于喷雾干燥机中干燥造粒,得到初前驱体。所述喷雾干燥机的进口温度为200-400℃,出口温度为90-150℃;S3二次混合:将初前驱体与二次碳源置于混合机中混合2-4h,得混合前驱体。所述一次碳源与二次碳源组成碳源,所述碳源的质量为磷酸钛锂理论生成量的1-10%;所述一次碳源与二次碳源的质量比为0.1-10。所述二次碳源为葡萄糖、蔗糖、丁二酸和硬脂酸中的至少一种。S4烧结:将混合前驱体置于具有保护性气氛的窑炉内进行烧结,烧结结束后使物料冷却至室温,粉碎物料得到磷酸钛锂负极材料。优选的,烧结时,以2-10℃/min的速度升温,在800-1000℃下烧结8-20h,然后自然冷却至室温。优选的,所述保护性气氛是氮气或氩气。与现有技术相比,本专利技术的有益效果是:(1)本专利技术通过在浆料中加入玻璃态转化温度较高的一次碳源,可以彻底解决在喷雾干燥过程中由于有机碳源加入而导致的粘壁现象。(2)本专利技术通过将碳源分成两批次加入物料中,形成初前躯体后再加入第二批次的二次碳源并使二次碳源与初前驱体高速混合,复合碳源的配合使用可以在磷酸钛锂表面起得非常好地碳包覆效果。经过二次碳源的包覆可增加LiTi2(PO4)3颗粒之间的导电性,使LiTi2(PO4)3的电导率得到了明显的提高;此外,磷酸钛锂负极材料由于其包覆的碳层,不仅可使锂离子通过,而且还能有效阻止因水和电极材料接触而引起的副反应。因此,碳包覆的LiTi2(PO4)3在水系电解液中具有良好的循环稳定性。(3)本专利技术的磷酸钛锂负极材料的制备方法具有生产过程连续、产品性质均匀、质量稳定的特点,并且工艺简单易行,适宜工业化生产。